Brevet FR2398371A1 — publié le 19790216

L'augmentation croissante de l'utilisation des compositions polymères à base d'hydrocarbures organiques, tels que lespolyoléfines, dans des applications et produits nombreux et varies, et la combustibilité relativement élevée de ces materiaux polymères à base d'hydrocarbures ainsi que leur tendance à donner' une combustion qui va en se propageant, en raison de l écoulement du de la stillation å hautes températures, ont conduit à rechercher vivement des mesures qui pourraient être appliquéesà ces compositions pour les rendre ignifuges.De plus, le lourd bilan en vies humaines et en biens matériels causés par le feu, ainsi que les contraintes croissantes en matière de sécurité ont sensiblement augmenté la recherche de moyens permettant de maltriserou d'empecher la combustion et sa propagation dans de nombreux produits et matériaux y compris les polymères organiques. Nonobstant les développements antérieurs touchant un grand nombre de mesures ou additifs ignifugeants accomplis au prix d'un effort considérable, le besoin demeure de trouver des perfectionnements pour satisfaire aux nécessites communes ou nouvelles dans ce domaine. L'amplitude et l'urgence de ce besoin de perfectionnements toujours plus grands et la prolifération des efforts et des mises au point dans ce secteur technique sont démontrés par le nombre toujours croissant de publications traitant de ce sujet. L'invention repose sur la découverte du fait qu'une résistance efficace à l'inflammation ou à la combustion, à la propagation de ces dernières en raison de la perte d'intégrité physique, et à une importante volatilisation - ainsi que d'autres avantages peut etre obtenue, dans le cas des polymères à base d'hydrocarbure, tels que les polyoléfines, par incorporation dans ceux-ci d'une combinaison d'une gomme de polysiloxane et d'un composé du plomb, sans avoir recours à la présence d'halogène. L'invention a donc trait à des composés polymères à base d'hydrocarbures résik2nts à l'inflammation, tels que les polymères de polyoléfines, et elle vise plus spécialement, comme application, la réalisation d'isolations electriques résistantes a' l'inflammation, telles que des isolations pour fils et câbles, lesquelles isolations sont constituées de composés polymères diélectriques à groupes éthylène, tels que le polyéthylène, durcis par réticulation jusqu'à atteindre un état sensiblement thermodurci. Un tel conducteur isolé ayant -un élément métallique gainé du composé isolant formé d'une polyoléfine durcie par rétlculation est représenté, en perspective, au dessin annexé. Selon l'invention, on réalise des composés polymères à base d'hydrocarbures offrant un degré efficace de résistance à l'inflammation et à la combustion, un degré élevé d'intégrité physique aux températures élevées, ainsi que d'autres avantages, en combinant une telle oomposition de polymère à base d'hydrocarbure avec des quantités efficaces d'une gomme-d'organopolysiloxane ou d'élastomère d-'organopolysiloxane et un composé du plomb, sans avoir recours à la présence d'halogènes. Les matériaux à base d'hydrocarbures selon l'invention comprennent les polyoléfines telles que les polymères comportant des groupes éthylène, par exemple le polyéthylène, à la fois haute et basse densités, les copolymères d'éthylène et d'autres matériaux polymérisables, et les mélanges de tels polymères y compris les copolymères. Les copolymères d'éthylène peuvent etre, par exemple, les copolymères éthylène-propylène et lesterpolymères éthylène propylène-diène, ltethylène-acétate de vinyle, I'éthylène-acrylate d'éthyle et l'éthylène-acrylate de méthyle.Comme autres polymères à base dthydrocarbures entrant dans la portée de l'invention, on peut citer le polypropylène, le copolymère éthylène-butène, le le polybutylene, le polypentène, le polystyrène, le copolymère styrène-anhydride maléique, le copolymère styrène-acrylonitrile, le copolymère acrylonitrile-butadiène-styrène, le copolymère méthacrylate-butadiène-styrène, les polycarbona-es, les polyesters, etc. Les polymères à base d'hydrocarbures résistants à l'inflam mation, ou les composés de ces polymères, peuvent, en outre, renfermer des charges, par exemple des charges diluantes ou renfor çatrices, tels que la silice, l'argile ou des fibres, des pigments, des co-agents de durcissement, et d'autres additifs classiques y compris des conservateurs, tels que des antioxydants, des agents modificateurs, tels que des plastifiants, des agents les auxiliaires de traitement de démoulage/ou des lubrifiants, etc. qui sont couramment melangés avec les polymères de moulage ou d'isolation, ou des produits caractéristiques formés à partir de ceux-ci, tels que, par exemple, les isolations électriques.De plus, les composés polymères selon l'invention peuvent également comprendre des composants retardateurs d'inflammation auxiliaires, tels que des agents retardateurs d'inflammation classiques, par exemple, des phosphates, des halogènes, des borates, des oxydes d'antimoine, etc. L'invention s'applique à n'importe quel polymère hydrocarboné indiqué plus haut qui peut être réticulé et thermodurci, sous l'effet d'un rayonnement de forte intensité, par exemple au moyen d'électrons, ou sous l'effet d'agents chimiques tels qu'un agent de réticulation de type peroxyde organique activable par la chaleur, comme indiqué dans les brevets des Etats-Unis nO 2 888 424, 3 079 370, 3 086 966 et 3 214 4220 Comme agents de durcissement par réticulation de type peroxyde, on peut citer les peroxydes tertiaires organiques caractérisés par la présence d'au moins un motif de formule qui se décompose à une température supérieure à environ 1460C et fournit ainsi des radicaux libres.Les peroxydes que l'on préfère pour le durcissement des polyoléfines sont le peroxyde de di-z cumyle, et d'autres peroxydes convenables tels que les diperoxydes tertiaires tels que le diméthyl-2,5 di(t-butyl peroxy)-2,4 hexane, le diméthyl-2,5 di(t-butyl peroxy)-2,4 hexyne-3, ainsi que les composés diperoxy et polyperoxydes analogues. La gomme ou l'élastomère d'organopolysiloxane selon l'invention, utilisé en combinaison avec un composé du plomb, des composants préférés ou facultatifs, et le polymère d'hydrocarbure, est constitué de gommes ou dorganopolysiloxanes qui ont-été condensés jusqu'à devenir un polymère de masse molai-re élevé se présentant sous forme d'une gomme élastique sensiblement semisolide. Par exemple, un élastomère de silicone convenant pour être utilisé dans le cadre. de l'invention est un diméthylpqlysiloxane ayant la structure chimique Comme autres classes dwelastomeres de silicone utilisables selon l'invention, on peut citer les méthyl-phényl; polysiloxanes, les copolymères diméthyle et diphényle, et touts les silicones qui comportent des quantités mineures de groupes vinyle. Pour d'autres exemples de gommes élastomères de silicone utilisables pour l obtention des compositions selon l'invention, on peut se reporter aux brevets des Etats-Unis n 2 888 424 et 2 88-8 41g qui se réfèrent à des organopolysiloxanes, ou aux brevets des Stats-Unis n 2 448 556, 2 448 756, 2 457 688, 2 481 595, 2 49Q 357, 2 52I 528, 2 541 137, 3 098 836, et 3 341 489 qui évoquent, en détail, ces organopolysiloxanes.Ces polymères de silicone de masse molaire élevée ont normalement une viscosité BrooKfield supérieure à environ 100 000 centipoise à 250C.- Le composé du plomb peut etre du- phtalate de plomb dibasique, du stéarate de plomb, du sébacate de plomb, du maléate de plomb tribasique, du silicate et sulfate de plomb basique, et des composés du plomb comparables. On-préfère nettenient que les compositions selon l'invention renferment également-des quantités efficaces d'antioxydants clas polymérisée siques, tels que la dihydro-1,2 triméthyl-2,2,4 quinoléine/, qui, en combinaison avec les autres composants essentiels, confèrent-un degre de resistance élevé au composé vis-àvis de 1 l'écoulement ou de la stillation lorsque ce composé est exposé à des températures d'inflammation QU de combustion. Les charges de silice fumée constituent aussi un composant préféré qui augmente la résistance globale à l'inflammation et donne d'autres-avantages aux composés polymères hydrocarbonés selon l'invention. On peut également employer de la silice fumée en tant qu'auxiliaire pour améliorer la dispersabilité de la gomme de silicone avec d'autres composants. Comme silice fumée, il peut s'agir de la forme décrite dans le brevet des Etats-Unis n 2 888 424 et d'un type qui est vendu sous la marque Cabosil MS7 par Gndfrey L. Cabot, Inc. de Boston, Massachusetts, Etats-Unis. On peut mélanger la combinaison essentielle de gomme d'organopolysil-oxane, du composé du plomb et des composants préférés tels qu'un antioxydant et de la silice fumée, avec un matériau polymère à base d'hydrocarbure ou un composé d'un tel matériau, au moyen de importe quel procédé ou appareil classique, tel qu'en soumettant l'ensemble à un mélangeur Banbury ou à un broyeur à caoutchouc à deux cylindres. Si le composé polymère doit-être durci sous l'effet d'un agent de durcissement activable par la chaleur, tel qu'un peroxyde organique, on préfère quetous les composants de la formule, hormis l'agent de durcissement formé du peroxyde organique décomposable par la chaleur - ou tout autre composant sensible aux températures de mélange relativement modérées d'environ 150 C à environ 2O50C-soient combinés et mélanges ensemble, au départ, à une température suffisante pour ramollir et plastifier les composants du polymère de polyoléfine particulier.Une fois que l'on a atteint une uniformité à peu près totale des composants mélangués, on réduit la température du lot au-dessous du niveau de décomposition de l'agent de durcissement peroxyde particulier~ ou de tout autre composant sensible à la chaleur - devant etre ajouté, eton introduit et disperse, de préférence, uniformément l'agent de durcissement ou autre composant sensible à la chaleur. On peut faire varier les proportions entre les composants essentiels de la combinaison selon l'invention, ainsi que celles des composants facultatifs et/ou additifs classiques ou agents d'homogénéisation, ces proportions dépendant essentiellement du degré de résistance à l'inflammation et à la combustion, ou à la carbonisation du polymère, ou des composés à base de ce polymère, et de l'inflammabilité ou combustibilité relative des composants du polymèré-ou des composés à base de ce dernier, et de leurs proportions.Cependant, on peut obtenir une résistance efficace à l'inflammation ou à la combustion, ou une carbonisation, dans le cas de nombreux composés polymères classiques en utilisant les composants dans les proportions suivantes (exprimées en parties en poids relatives} : Polymère à base d'hydrocarbure 100 gomme d'orqanopolysiloxane 2 - 20 Composé du plomb 2 - 15 Silice fumée - Antioxydant O Charge !) - 50 Agent de durcissement constitué O - 10 d'un peroxyde organique Dans un mode de mise en oeuvre préféré de l'invention, permettant d'obtenir une isolation électrique extrêmement efficace offrant un degré élevé de résistance à l'inflammation et à la combustion, et se carbonisant sensiblement à la température d'in- flammation, on utilise les composants ci-après dans les proportions indiquées (exprimées en parties en poids relatives) Polyoléfine 100 Organopolysiloxane 3 - 10 Phtalate de plomb dibasique 1-5 Silice fumée 2 - 6 Antioxydant 1-6 Oxyde d'antimoine O - 15 Charge O - 30 Co-agent de durcissement 0,5 - 2 Agent de durcissement constitué par 1 - 5 un peroxyde tertiaire organique Les exemples de compositions ci-après et les données obtenues à leur propos montrent la résistance à l'inflammation ou à la combustion, et la carbonisation, ainsi que d'autres effets benefiques et perfectionnés, des nouvelles compositions selon l'invention, dépourvues d'halogène, par rapport aux compositions similaires essayées à titres de comparaison.Les compositions des polymères selon l'invention et des polymères de référence sont toutes données en poids. Les compositions selon l'invention et les compositions de référence ont toutes été préparées- le cas échéant, durcies par réticulation - et essayées, dans les mêmes conditions. On a déterminé les degrés de résistance à l'inflammation et à la combustion des diverses compositions selon l'invention, prises à titre d'exemples, et les compositions de référence selon la procédure d'évaluation de Itindice d'oxygène décrite dans le norme ASTN D-2863-70 et-dans les brevets des Etats-Unis nO 3 755 214 et 2 787 356. Comme on le sait, cet essai indique la fraction d'oxygène en volume dans l'azote nécessaire pour juste maintenir l'inflammation du matériau de l'échantillon testé. Plus l'indice d'oxygène est élevé pour une composition donnée, meilleure est la résistance de cette composition à linflammmtion et à la combustion. TABLEAU I - EXEMPLE I COMPOSANTS COMPOSANTS EN PARTIES EN POIDS Polyéthylène 100 100 100 100 100 100 100 100 100 100 100 Gomme de diorgano- - 4 - - 4 - 4 4 4 4 4 polysiloxane Phtalate de plomb - - 3 - - 3 3 3 3 3 3 dibasique Antioxydant Agerite MA 1,5 1,5 1,5 - 1,5 1,5 1,5 1,5 Cristaux de 0,25 0,25 0,25 - 0,25 0,25 0,25 0,25 Santowhite Fluide de silicone - - 3 - 3 Silice fumée - - - 1 1 PROPRIETES (après moulage 3mn à 182 C) Indice d'oxygène 16,8 18,2 18,0 16,8 19,4 18,4 22,0 25,0 25,0 30,5 28,3 (%) Carbonisation NON NON NON NON NON NON OUI OUI OUI OUI OUI triméthyl dihydroquinoléine polymérisée thio-4,4' bis(tert-butyl-6 m-crésol) selon bulletin n 94 des Underwriters Laboratories TABLEAU II - EXEMPLE II COMPOSANTS COMPOSANTS EN PARTIES EN POIDS Polyéthylène 100 100 100 100 100 100 100 100 100 100 100 100 Agent de durcissement 3,5 3,5 3,5 3,5 3,5 3,5 3,5 3,5 3,5 3,5 3,5 3,5 formé de peroxyde de dicumyle Coagent de durcisse- 1,5 1,5 1,5 1,5 1,5 1,5 1,5 1,5 1,5 1,5 1,5 1,5 ment formé de cyanurate de triallyle Gomme d'organopoly- - 4 - - 4 - 4 4 4 4 4 5 siloxane Phtalate de plomb - - 3 - - 3 3 3 3 3 3 3 dibasique Antioxydants Agerite MA 1,5 1,5 1,5 - 1,5 1,5 1,5 1,5 1,5 Cristaux de 0,25 0,25 0,25 - 0,25 0,25 0,25 0,25 0,25 Santowhite Liquide de silicone - - 3 - 3 3 Silice fumée - - - 1 1 PROPRIETES (après durcissement par réticulation, 45 mm à 182 C) Indice d'oxygène % 16,8 19,2 17,4 17,2 18,2 17,4 23,6 25,7 25,0 29,7 29,9 30,9 Carbonisation NON NON NON NON NON NON OUI OUI OUI OUI OUI OUI , , : of tableau I TABLEAU III - EXEMPLE III COMPOSANTS COMPOSANTS EN PARTIES EN POIDS Polyéthylène 100 100 Polyéthylène, 100 100 haute densité 100 100 Polyallomère éthylène-propylène Polystyrène for- 100 100 tement résistant aux chocs Styrène-anhydride 100 100 maléique Gomme de poly- - 4 - 4 - 4 - 4 - 4 siloxane Phtalate de plomb - 3 - 3 - 3 - 3 - 3 dibasique PROPRIETES (moulée pendant 3 mn à 182 C) Indice d'oxygène 16,8 22,0 15,0 27,0 17,6 21,0 18,2 27,2 18,0 21,0 (%) Carbonisation NON OUI NON OUI NON OUI PEU OUI PEU OUI voir tableau I TABLEAU IV- EXEMPLE IV COMPOSANTS COMPOSANTS EN PARTIES EN POIDS Polyéthylène 100 100 100 100 100 Gomme de polysiloxane - 4 - - Phtalate de plomb dibasique - 3 3 3 3 Silice fumée 3,5 3,5 4 8 16 Cyanurate de triallyle 1,5 1,5 1,5 1,5 1,5 Peroxyde de dicumyle 3,5 3,5 3,5 3,5 3,5 PROPRIETES (durcie par réticulation pendant 45 mn, à182 C) Indice d'oxygène % 16,8 23,6 20,0 20,3 21,9 Carbonisation NON OUI OUI OUI OUI traitée avec 5 % en poids d'octaméthyl-tétrasiloxane of tableau I EXEMPLE V COMPOSANTS PARTIES POURCENTAGES Polyéthylène 100 82,82 Gomme de polysiloxane00000 5 4,14 Phtalate de plomb dibasique 4 3,31 (25% polybutène) Octaméthylcyclotétrasiloxane 3 2,48 Antioxydants Flectol-H 1,5 1,24 Cristaux de Santowhite 0,25 0,21 Pigment -dioxyde de titane 2- 1,66 Cyanurate de triallyle 1,5 1,24 Peroxyde de dicumyle 3,5 2,90 Polysiloxane comportant des groupes vinyles et contenant des quantités mineures de silice fumée traites par un siloxane et de la terre de diatomées. Une fois durci par réticulation à 182 C pendant 45 mn, le polymère correspondant à l'exemple III offrait les proprietés suivantes Quantité extractible au toluène : 10% par rapport au polymère Résistance à la traction : 195,4 kg/cm2 Allongement : 318 % Après un vieillissement à la chaleur (7 jours à 121 C), les propriétés du polymère étaient les suivantes : Résistance à la traction : 199,1 kg/cm2 (102% de con servation) Allongement : 336 (106% de conservation) Indice d'oxygène : 30,2 % Carbonisation :OUI Stillation : légère cf cf tableau I On a extrudé la composition de 1'exemple V sur un fil de cuivre n 14 sur une épaisseur S dans un premier cas, de 0,76 mm et, dans un deuxième cas, de 1,14 mm et l'on a soumis les produits résultants à ltessai d'inflammation horizontale XHHW et RHH-RHW décrits dans le hulletin n gS des Underwriters Laboratories. Les résultats obtenus ont été satisfaisants.Les compositions ne gouttaient pas Au contraire, les compositions de polyéthylène non-char gées, et durcies par réticultaion d'une manière comparable, ont échoué à l'essai et ont goutté. Les polymères à base d'hydrocarbures résistants à l'inflammation et carbonisables, ou les composés issus de ces polymères, constituent des matériaux particulièrement utiles pour la réalisation d'isolations diélectriques pour conducteurs électriques tels que des fils ou des câbles. Si l'on se réfère au dessin, on voit une structure classique de fil électrique isolé 10, comprenant un élément électrique 12 et un corps de recouvrement formé d'un matériau d'isolation polymère durci 14 gainant le conducteur. Dans le dessin, une courte partie du conducteur 12 est denudee.Selon une forme d'exécution de l'invention, on peut utiliser le nouveau polymère hydrocarboné retardateur d'inflammation pour former l'isolation 14 de l'élément conducteur 12. On doit comprendre que l'isolation peut être constituée par un revêtement affectant n'importe quelle portion de l'élément conducteur et que l'isolation n'a pas besoin de recouvrir la totalité de l'élément lorsque cela n'est pas nécessaire pour obtenir l'effet d'isolation désire. REVENDICATIONS 1 - Composé polymère, résistant à l'inflammation, à base d'hydrocarbure, caractérisé en ce qu'il est constitue approximativement, en parties en poids, de Polymère hydrocarboné 100 Gomme drorganopolysiloxane 2 - 2O Compose du plomb 2 - 15 2 - Composé selon la revendication 1, caractérisé en ce que le polymère à base d'hydrocarbure est une polyoléfine. 3 - Composé selon la revendication 2, caractérisé en ce que la polyoléfine est constituée par au moins un polymère comportant des groupes éthylène choisi parmi le polyéthylène, les copolymères d'éthylène et d'autres matériaux polymérisables, et les mélanges de ces polymères. 4 - Composé selon la revendication 3, caractérisé en Ce que l'hydrocarbure à groupements éthylène est durci par réticulation. 5 - Composé polymère, résistant à l'inflammation, à base d'hydrocarbure, caractérisé en ce qu'il est constitué approximativement, en parties en poids, de Polymère hydrocarboné lon Gomme de diorganopolysiloxane 3 - 10 Composé du plomb 1-6 Silice fumée 1 - 10 Antioxydant 1-6 Charqe n 6 - Composé selon la revendication 5, caracterisé en ce que le polymère à base d'hydrocarbure est une polyoléfine. 7 - Composé selon la revendication 6, caractérisé en ce que la polyoléfine est constitué par au moins un polymère comportant des groupes éthylène choisi parmi le polyéthylène, les copolymères d'éthylène et d'autres matériaux polymérisables, et les mélanges de ces polymères. 8 - Produit durci obtenu à partir du composé selon la revendication 7, caractérisé en ce que le polymère comportant des groupes éthylène a été durci par réticulation, à l'aide d'un agent de réticulation constitué par un peroxyde organique. 9 - Produit durci obtenu à partir du composé selon la revendication 7, caractérisé en ce que la gomme de diorganopolysiloxane est le diméthylpolysiloxane et en ce que le composé du plomb est le phtalate de plomb dibasique. 10 - Produit durci obtenu à partir du composé selon la revendication 7, caractérisé en ce que l'antioxydant est constitué de dihydro-l,2 triméthyl-Z,2,4 quinoline polymérisée. 11 - Composé à base de polyéthylène durci par réticulation et résistant à l'inflammation, caractérisé en ce qu'il est constitué du produit durci obtenu à partir des composants suivants, dans les proportions approximatives ci-après exprimées en parties en poids Polyéthylène loa Gomme d'organopolysiloxane 3 - 10 Phtalate de plomb dibasique 2 - 6 Silice fumée 1-5 Antioxydant 0 - 6 Oxyde d'antimoine O - 15 Agent de durcissement constitué 1 - 5 par un peroxyde organique 12 - Produit durci obtenu à partir du composé selon la revendication 11, caractérisé en ce que l'organopolysiloxane est le diméthylpolysiloxane. 13 - Produit durci obtenu à partir du composé selon la revendication 11, caractérisé en ce que l'antioxydant est constitué de dihydro-1,2 triméthyl-2,2,4 quinoline polymérisée. L4 - Composé à base de polyéthylène durci par réticulation et résistant à l'inflammation, caractérisé en ce qu'il est constitué du produit durci obtenu à partir des composants suivants, dans les proportions approximative ci-après exprimées en parties en poids Polyéthylène 100 Gomme de diorganopolysiloxane 3 - 5 Phtalate dibasique de plomb 2-5 Silice fumée 2 - 4 Antioxydant constitue de dihydro-1,2 triméthyl-2,2,4 quinoléine polymérisée l - 3 Liquide de silicone - 5 Agent de durcissement constitué par un peroxyde organique tertiaire 1 - 5 15 - Produit durci obtenu à partir du composé selon la revendication 14, caractérisé en ce que ltorganopolysitoxane est le diméthylpolysiloxane. 16 - Conducteur électrique comprenant un élément conducteur métallique gainé d'une isolation formée d'un composé de polyolé- fine durcissable par réticulation et résistant a' l'inflammation, caractérisé en ce que ce composé est obtenu à partir des composants suivants, dans les proportions approximatives ci-après exprimées en parties en poids Polyoléfine 100 Gomme d'organopolysiloxane 2 - 20 Composé du plomb 2 - 15 17 - Conducteur électrique selon la revendication 16, caractérisé en ce que la polyoléfine est durcie par réticulation. 18 - Conducteur électrique selon la revendication 16, caractérisé en ce que la polyoléfine est constituée par au moins un polymère comportant des groupes éthylène choisi parmi le polyéthylène, les copolymères d'éthylène et d'autres matériaux polymerisables et leurs melanges. 19 - Conducteur électrique selon la revendication 18, caractérisé en ce que la polyoléfine a été durcie avec un agent de durcissement constitué par un peroxyde organique. 20 - Conducteur électrique comprenant un élement conducteur métallique gainé d'une isolation formée d'un composé de polyoléfine durci par réticulation et résistant à l'inflammation, caractérisé en ce que ce composé est obtenu à partir des composants suivants, dans les proportions approximatives ci-après exprimées en parties en poids Polyoléfine 100 Gomme dtorganopolysiloxane 2 - 10 Composé du plomb 1-5 Silice fumée 1-6 Antioxydant 1-3 Charge O - 5Q 21 - Conducteur électrique selon la revendication 2, caractérisé en ce que la polyoléfine a été durcie par réticulation avec un agent de durcissement constitué par un peroxyde organique. 22 - Conducteur électrique selon la revendication 20, caractérisé en ce que la polyoléfine est constituée par au moins un polymère comportant des groupes éthylène choisi parmi le polyéthylene, les copolymères d'éthylène et d'autres matériaux polymérisables et les mélanges de ces polymères. 23 - Conducteur électrique selon la revendication 22, carac téris en ce que le polymère comportant des groupes éthylène a été durci par réticulation avec un agent de durcissement constitué par un peroxyde organique. 24 - Conducteur électrique selon la revendication 23, caractérisé en ce que l'organopolysiloxane est le polodimenthylsiloxane. 25 - Conducteur électrique selon la revendication 23, caractérisé en ce que l'anti-oxydant est constitué par de la dihydro-l,2 triméthyl-2,2,4 quinoline polymérisée. 26 - Conducteur électrique comprenant un élément conducteur métallique gainé d'une isolation formée d'un composé de polyéthylène durci par réticulation et résistant à l'inflammation, caractérisé en ce que ce composé est obtenu à partir des composants suivants, dans les propOrtions approximatives ci-après exprimées en parties en poids Polyéthylène 100 Gomme d'organopolysiloxane 2 - 10 Phtalate de plomb dibasique 1 - 5 Silice fumée 1-6 Antioxydant 0-5 Oxyde d'antimoine 0 - 15 Agent de durcissement constitué 1 - 10 par un peroxyde organique 27 - Conducteur électrique selon la revendication 26, caractérisé en ce que l'organopolysîloxane est le diméthylpolysiloxane. 28 - Conducteur selon la revendication 26, caractérisé en ce que l'antioxydant est la dihydro-1,Z triméthyl-2,2,4 quinoline polymérisée. 29 - Conducteur électrique comprenant un élément conducteur métallique gainé dVune isolation formée d'un composé de polyéthylène durci -par réticulation et résistant à l'inflammation,caractérisé en ce que ce composé est obtenu à partir des composants suivants, dans les proportions approximatives ci-après exprimées en parties en poids Polyéthylène 100 Gomme d'organopolysiloxane 3 - 5 Phtalate de plomb dibasique 2 - 4 Silice fumée 2 - 5 Antioxydant constitué par de la dihydro-1,2 triméthyl-2;2 > 4 quinoline polymérisée 1 - 3 Liquide de silicone 0 - 5 Agent de durcissement constitué par un peroxyde organique tertiaire 1 - 5 30 - Conducteur électrique selon la revendication 29; caractérisé en ce que l'organopolysiloxane est le diméthylpolysiloxane.